(57)【要約】  塗装ムラが低減され、熱膨張材と基材との間の接着性が良好な耐火多層シートを提供すること。耐火多層シート１は、バインダー樹脂と熱膨張性黒鉛とを含む熱膨張性樹脂組成物からなる熱膨張材２と、熱膨張材２の上に積層された基材３と、基材３の上に積層された塗膜層４とを備え、熱膨張材２と基材３との間に熱可塑性樹脂を含有する介在層５が配置されている。
2017126659.tif 000002
【特許請求の範囲】
【請求項１】
バインダー樹脂と熱膨張性黒鉛とを含む熱膨張性樹脂組成物からなる熱膨張材と、熱膨張材に積層された基材とを備え、熱膨張材と基材との間に熱可塑性樹脂を含有する介在層が配置されている耐火多層シート。
【請求項２】
基材の介在層が配置された面の反対側の面側に、塗膜層が積層されている請求項１に記載の耐火多層シート。
【請求項３】
基材が不織布である請求項１又は２に記載の耐火多層シート。
【請求項４】
前記介在層が、熱膨張材および基材と接着している請求項１〜３のいずれかに記載の耐火多層シート。
【請求項５】
前記熱可塑性樹脂が、ポリオレフィン、ポリ酢酸ビニル、およびポリ塩化ビニルから選択される熱可塑性樹脂である請求項１〜４のいずれか一項に記載の耐火多層シート。
【請求項６】
膨張材層がエポキシ樹脂またはポリ塩化ビニルであることを特徴とする請求項１〜５のいずれか一項に記載の耐火多層シート。
【請求項７】
基材がポリエステルであることを特徴とする請求項１〜６のいずれか一項に記載の耐火多層シート。
【発明の詳細な説明】
【技術分野】
【０００１】
本発明は、耐火多層シートに関する。
【背景技術】
【０００２】
建築材料の分野において、耐火性能を有する樹脂材料が求められており、そのような材料として、バインダー樹脂と熱膨張性黒鉛とを含む熱膨張性樹脂組成物からなる熱膨張材が用いされている。【０００３】
熱膨張材をドアなどの部材に使用する際には、目視可能な部分に取付けられることがあり、その際には熱膨張材の外観の色をドア部材などの色と合わせるために、熱膨張を塗料で塗装することで意匠性を向上させる。【０００４】
また、熱膨張材に塗装をする場合、直接塗料を塗布すると溶剤などと樹脂が直接接触して劣化が起こる。そのため、図３に示すように従来の耐火多層シート１０１では、熱膨張材１０２の上に基材１０３を積層し、その上から塗料を塗布して塗膜層１０４を形成して上記課題を解決していた。例えば、特許文献１には、熱膨張性の耐火被覆材本体の表面に表面化粧層を設けた化粧耐火被覆シートが記載されている。
【先行技術文献】
【特許文献】
【０００５】
【特許文献１】特開平１１−２９３８０８号公報
【発明の概要】
【発明が解決しようとする課題】
【０００６】
通常、基材１０３を積層する場合は熱膨張材１０２と基材１０３が剥離しないように 基材１０３には凹凸１０３ａのエンボス加工を施し、これによりアンカー効果を奏する構成とする。しかしながら、エンボス加工をした基材１０３の上に塗料を塗布すると、凹凸１０３ａがあるため、塗装にムラが起こる。 【０００７】
また、基材１０３にエンボス加工を施した際に微小な欠損が生じることがあり、その欠損部より、膨張材に含有する液状成分が塗膜面に到達し、これが色ムラの原因になる場合がある。【０００８】
この解決策としては、図４に示すように、耐火多層シート１０１の基材１０３をエンボス加工しないフラットな基材１０３とすべきであるが、その場合、基材１０３に熱膨張材１０２とのアンカー効果がないため、基材１０３と熱膨張材１０２との間の接触面で界面剥離を起こしやすい。【０００９】
本発明の目的は、塗装ムラが低減され、かつ熱膨張材と基材との間の接着性が良好な耐火多層シートを提供することである。
【課題を解決するための手段】
【００１０】
本発明者らは、熱膨張材と基材との間に、介在層を配置することにより、上記課題を解決できることを見出し、本発明を完成するに至った。【００１１】
介在層は膨張材および基材との接着性を考慮に選定されるが、膨張層がエポキシ樹脂の場合は、介在層はポリオレフィン系（ポリエチレン、ポリプロピレン、ＥＶＡ等）、基材はポリエステル系フィルム・不織布（ＰＥＴなど）が好ましく、膨張層がポリ塩化ビニル樹脂系であれば、介在層は塩ビ系のフィルム（ＣＰＶＣ，ＰＶＣ、変性ＰＶＣ（エチレン、酢ビ、アクリル変性）、ポリエステル系のフィルム（ＰＥＴなど）、基材はポリエステル系フィルム・不織布（ＰＥＴなど）が好ましい。【００１２】
すなわち、本発明は以下の通りである。【００１３】
項１．バインダー樹脂と熱膨張性黒鉛とを含む熱膨張性樹脂組成物からなる熱膨張材と、熱膨張材に積層された基材とを備え、熱膨張材と基材との間に熱可塑性樹脂を含有する介在層が配置されている耐火多層シート。【００１４】
項２．基材の介在層が配置された面の反対側の面側に、塗膜層が積層されている項１に記載の耐火多層シート。【００１５】
項３．基材が不織布である項１又は２に記載の耐火多層シート。【００１６】
項４．前記介在層が、熱膨張材および基材と接着している項１〜３のいずれかに記載の耐火多層シート。【００１７】
項５．前記熱可塑性樹脂が、ポリオレフィン、ポリ酢酸ビニル、およびポリ塩化ビニルから選択される熱可塑性樹脂である項１〜４のいずれか一項に記載の耐火多層シート。【００１８】
項６．膨張材層がエポキシ樹脂またはポリ塩化ビニルであることを特徴とする項１〜５のいずれか一項に記載の耐火多層シート。【００１９】
項７．基材がポリエステルであることを特徴とする項１〜６のいずれか一項に記載の耐火多層シート。【００２０】
項８．膨張層がエポキシ樹脂を含み、介在層がポリオレフィンを含み、基材がポリエステル系フィルム又は不織布を含むか、又は膨張層がポリ塩化ビニル樹脂を含み、介在層がポリ塩化ビニル樹脂又はポリエステルを含み、基材がポリエステル系フィルム又は不織布を含む項１〜７のいずれか一項に記載の耐火多層シート。
【発明の効果】
【００２１】
本発明によれば、耐火多層シート表面の外観が改善するとともに、層間接着性が良好となるため、耐火多層シートを取り付けた最終製品、部品等の美観に優れ、耐火性も良好となる。
【図面の簡単な説明】
【００２２】
【図１】本発明の一実施形態の耐火多層シートを示す略断面図。
【図２】本発明の別例の耐火多層シートを示す略断面図。
【図３】従来技術の耐火多層シートを示す略断面図。
【図４】従来技術の耐火多層シートを示す略断面図。
【発明を実施するための形態】
【００２３】
以下、本発明を耐火多層シートに具体化した実施の形態を図１を参照して説明する。
【００２４】
図１を参照すると、本発明の一実施形態の耐火多層シート１は、熱膨張材２と、熱膨張材２に積層された基材３と、基材３に積層された塗膜層４とを備え、熱膨張材２と基材３との間には、熱可塑性樹脂を含有する介在層５が配置されている。
【００２５】
［熱膨張材］
熱膨張材２は、バインダー樹脂と熱膨張性黒鉛とを含む熱膨張性樹脂組成物から構成された熱膨張性シートである。熱膨張材２の厚みは特に限定されないが、例えば０．１ｍｍ〜６ｍｍである。
【００２６】
熱膨張性樹脂組成物は、バインダー樹脂に熱膨張性黒鉛を含む樹脂組成物である。熱膨張材２は、熱膨張性樹脂組成物の各成分を単軸押出機、二軸押出機、バンバリーミキサー、ニーダーミキサー、混練ロール、ライカイ機、遊星式撹拌機等公知の装置を用いて混練し、公知の成形方法で成形することにより得ることができる。
【００２７】
バインダー樹脂としては、公知の樹脂を広く使用でき、例えば、熱可塑性樹脂、熱硬化性樹脂、ゴム物質、およびそれらの組み合わせが挙げられる。
【００２８】
熱可塑性樹脂としては、例えば、ポリプロピレン樹脂、ポリエチレン樹脂、ポリ（１−）ブテン樹脂、ポリペンテン樹脂等のポリオレフィン樹脂、ポリスチレン樹脂、アクリロニトリル−ブタジエン−スチレン（ＡＢＳ）樹脂、ポリカーボネート樹脂、ポリフェニレンエーテル樹脂、（メタ）アクリル系樹脂、ポリアミド樹脂、ポリ塩化ビニル樹脂、ノボラック樹脂、ポリウレタン樹脂、ポリイソブチレン等の合成樹脂が挙げられる。
【００２９】
熱硬化性樹脂としては、例えば、ポリウレタン、ポリイソシアネート、ポリイソシアヌレート、フェノール樹脂、エポキシ樹脂、尿素樹脂、メラミン樹脂、不飽和ポリエステル樹脂、ポリイミド等の合成樹脂が挙げられる。
【００３０】
ゴム物質としては、天然ゴム、イソプレンゴム、ブタジエンゴム、１，２−ポリブタジエンゴム、スチレン−ブタジエンゴム、クロロプレンゴム、ニトリルゴム、ブチルゴム、塩素化ブチルゴム、エチレン−プロピレンゴム、クロロスルホン化ポリエチレン、アクリルゴム、エピクロルヒドリンゴム、多加硫ゴム、非加硫ゴム、シリコーンゴム、フッ素ゴム、ウレタンゴム等のゴム物質等が挙げられる。
【００３１】
これらの合成樹脂及び／又はゴム物質は、一種もしくは二種以上を使用することができる。
【００３２】
これらの合成樹脂及び／又はゴム物質の中でも、柔軟でゴム的性質を有しているものが好ましい。この様な性質を有するバインダー樹脂は無機充填剤を高充填することが可能であり、得られる熱膨張性樹脂組成物が柔軟で扱い易いものとなる。より柔軟で扱い易い熱膨張性樹脂組成物を得るためには、ブチル等の非加硫ゴムおよびポリエチレン系樹脂が好適に用いられる。代わりに、樹脂自体の難燃性を上げて防火性能を向上させるという観点からは、エポキシ樹脂が好ましい。
【００３３】
熱膨張性黒鉛とは、加熱時に膨張する従来公知の物質であり、天然鱗状グラファイト、熱分解グラファイト、キッシュグラファイト等の粉末を、濃硫酸、硝酸、セレン酸等の無機酸と、濃硝酸、過塩素酸、過塩素酸塩、過マンガン酸塩、重クロム酸塩、重クロム酸塩、過酸化水素等の強酸化剤とで処理してグラファイト層間化合物を生成させたものであり、炭素の層状構造を維持したままの結晶化合物の一種である。
【００３４】
上記のように酸処理して得られた熱膨張性黒鉛は、更にアンモニア、脂肪族低級アミン、アルカリ金属化合物、アルカリ土類金属化合物等でさらに中和してもよい。熱膨張性黒鉛の粒度は、２０〜２００メッシュが好ましい。粒度が２００メッシュかそれより小さいと、黒鉛の膨張度が膨張断熱層を得るのに十分であり、また粒度が２０メッシュかそれより大きいと、樹脂に配合する際の分散性が良く、物性が良好である。熱膨張性黒鉛の市販品としては、例えば、東ソー社製「ＧＲＥＰ−ＥＧ」、ＧＲＡＦＴＥＣＨ社製「ＧＲＡＦＧＵＡＲＤ」等が挙げられる。
【００３５】
熱膨張性樹脂組成物は無機充填剤をさらに含有してもよい。
【００３６】
無機充填剤は、膨張断熱層が形成される際、熱容量を増大させ伝熱を抑制するとともに、骨材的に働いて膨張断熱層の強度を向上させる。無機充填剤としては特に限定されず、例えば、アルミナ、酸化亜鉛、酸化チタン、酸化カルシウム、酸化マグネシウム、酸化鉄、酸化錫、酸化アンチモン、フェライト等の金属酸化物；水酸化カルシウム、水酸化マグネシウム、水酸化アルミニウム、ハイドロタルサイト等の含水無機物；塩基性炭酸マグネシウム、炭酸カルシウム、炭酸マグネシウム、炭酸亜鉛、炭酸ストロンチウム、炭酸バリウム等の金属炭酸塩等が挙げられる。
【００３７】
また、無機充填剤としては、これらの他に、硫酸カルシウム、石膏繊維、ケイ酸カルシウム等のカルシウム塩；シリカ、珪藻土、ドーソナイト、硫酸バリウム、タルク、クレー、マイカ、モンモリロナイト、ベントナイト、活性白土、セピオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム、チタン酸ジルコン酸鉛、ステアリン酸亜鉛、ステアリン酸カルシウム、アルミニウムボレート、硫化モリブデン、炭化ケイ素、ステンレス繊維、ホウ酸亜鉛、各種磁性粉、スラグ繊維、フライアッシュ、脱水汚泥等が挙げられる。これらの無機充填剤は単独で用いることができるし、２種以上を併用することもできる。
【００３８】
無機充填剤の粒径としては、０．５〜１００μｍが好ましく、より好ましくは１〜５０μｍである。無機充填剤は、添加量が少ないときは、分散性が性能を大きく左右するため、粒径の小さいものが好ましいが、０．５μｍ以上であると、分散性が良好である。添加量が多いときは、高充填が進むにつれて、熱膨張性樹脂組成物の粘度が高くなり成形性が低下するが、粒径を大きくすることで熱膨張性樹脂組成物の粘度を低下させることができる点から、粒径の大きいものが好ましいが、１００μｍ以下の粒径が成形体の表面性、熱膨張性樹脂組成物の力学的物性の点で望ましい。
【００３９】
無機充填剤のうち、水酸化アルミニウムの具体例としては、例えば、水酸化アルミニウムでは、粒径１８μｍの「ハイジライトＨ−３１」（昭和電工社製）、粒径２５μｍの「Ｂ３２５」（ＡＬＣＯＡ社製）、炭酸カルシウムでは、粒径１．８μｍの「ホワイトンＳＢ赤」（備北粉化工業社製）、粒径８μｍの「ＢＦ３００」（備北粉化工業社製）等が挙げられる。
【００４０】
さらに、熱膨張性耐火材を構成する熱膨張性樹脂組成物は、膨張断熱層の強度を増加させ防火性能を向上させるために、前記の各成分に加えて、さらにリン化合物を含むことができる。リン化合物としては、特に限定されず、例えば、赤リン；トリフェニルホスフェート、トリクレジルホスフェート、トリキシレニルホスフェート、クレジルジフェニルホスフェート、キシレニルジフェニルホスフェート等の各種リン酸エステル；リン酸ナトリウム、リン酸カリウム、リン酸マグネシウム等のリン酸金属塩；ポリリン酸アンモニウム；下記化学式（１）で表される化合物等が挙げられる。これらのうち、防火性能の観点から、赤リン、ポリリン酸アンモニウム、及び、下記化学式（１）で表される化合物が好ましく、性能、安全性、コスト等の点においてポリリン酸アンモニウムがより好ましい。
【００４１】
【化１】
2017126659.tif 000003
【００４２】
化学式（１）中、Ｒ1およびＲ3は、水素、炭素数１〜１６の直鎖状もしくは分岐状のアルキル基、または、炭素数６〜１６のアリール基を表す。Ｒ2は、水酸基、炭素数１〜１６の直鎖状もしくは分岐状のアルキル基、炭素数１〜１６の直鎖状あるいは分岐状のアルコキシル基、炭素数６〜１６のアリール基、または、炭素数６〜１６のアリールオキシ基を表す。
【００４３】
赤リンとしては、市販の赤リンを用いることができるが、耐湿性、混練時に自然発火しない等の安全性の点から、赤リン粒子の表面を樹脂でコーティングしたもの等が好適に用いられる。ポリリン酸アンモニウムとしては特に限定されず、例えば、ポリリン酸アンモニウム、メラミン変性ポリリン酸アンモニウム等が挙げられるが、取り扱い性等の点からポリリン酸アンモニウムが好適に用いられる。市販品としては、例えば、クラリアント社製「ＡＰ４２２」、「ＡＰ４６２」、Ｂｕｄｅｎｈｅｉｍ  Ｉｂｅｒｉｃａ社製「ＦＲ  ＣＲＯＳ  ４８４」、「ＦＲ  ＣＲＯＳ  ４８７」等が挙げられる。
【００４４】
化学式（１）で表される化合物としては特に限定されず、例えば、メチルホスホン酸、メチルホスホン酸ジメチル、メチルホスホン酸ジエチル、エチルホスホン酸、ｎ−プロピルホスホン酸、ｎ−ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホネート、ジメチルホスフィン酸、メチルエチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、ビス（４−メトキシフェニル）ホスフィン酸等が挙げられる。中でも、ｔ−ブチルホスホン酸は、高価ではあるが、高難燃性の点において好ましい。前記のリン化合物は、単独で用いることもできるし、２種以上を併用することもできる。
【００４５】
前記熱膨張性樹脂組成物は、前記熱可塑性樹脂、エポキシ樹脂等のバインダー樹脂１００質量部に対し、前記熱膨張性黒鉛を１０〜３５０質量部及び前記無機充填剤を３０〜４００質量部の範囲で含むものが好ましい。
【００４６】
また、前記熱膨張性黒鉛および前記無機充填剤の合計は、バインダー樹脂１００質量部に対し、５０〜６００質量部の範囲が好ましい。
【００４７】
かかる熱膨張性樹脂組成物は加熱によって膨張し耐火断熱層を形成する。この配合によれば、前記熱膨張性耐火材は火災等の加熱によって膨張し、必要な体積膨張率を得ることができ、膨張後は所定の断熱性能を有すると共に所定の強度を有する残渣を形成することもでき、安定した防火性能を達成することができる。
【００４８】
前記熱膨張性樹脂組成物における熱膨張性黒鉛及び無機充填剤の合計量は、バインダー樹脂１００質量部に対し、５０質量部以上では燃焼後の残渣量を満足して十分な耐火性能が得られ、６００質量部以下であると機械的物性が維持される。
【００４９】
熱膨張性樹脂組成物はさらに可塑剤を含有してもよい。
【００５０】
前記可塑剤は、一般にポリ塩化ビニル樹脂成形体を製造する際に使用されている可塑剤であれば、特に限定されない。具体的には、例えば、ジ−２−エチルヘキシルフタレート（ＤＯＰ）、ジブチルフタレート（ＤＢＰ）、ジヘプチルフタレート（ＤＨＰ）、ジイソデシルフタレート（ＤＩＤＰ）等のフタル酸エステル可塑剤、
ジ−２−エチルヘキシルアジペート（ＤＯＡ）、ジイソブチルアジペート（ＤＩＢＡ）、ジブチルアジペート（ＤＢＡ）等の脂肪酸エステル可塑剤、
エポキシ化大豆油等のエポキシ化エステル可塑剤、
アジピン酸エステル、アジピン酸ポリエステル等のポリエステル可塑剤、
トリー２−エチルヘキシルトリメリテート（ＴＯＴＭ）、トリイソノニルトリメリテート（ＴＩＮＴＭ）等のトリメリット酸エステル可塑剤、
トリメチルホスフェート（ＴＭＰ）、トリエチルホスフェート（ＴＥＰ）、リン酸と陸レジル（ＴＣＰ）等の燐酸エステル可塑剤、
鉱油等のプロセスオイルなどが挙げられる。
【００５１】
前記可塑剤は一種もしくは二種以上を使用することができる。
【００５２】
前記可塑剤の添加量は、少なくなると押出成形性が低下する傾向があり、多くなると得られた成形体が柔らかくなり過ぎる傾向がある。このため可塑剤の添加量は限定されないが、前記バインダー樹脂１００質量部に対して、可塑剤の添加量は２０〜２００質量部の範囲であることが好ましい。
【００５３】
さらに本発明に使用する前記熱膨張性樹脂組成物は、それぞれ本発明の目的を損なわない範囲で、必要に応じて、フェノール系、アミン系、イオウ系等の酸化防止剤の他、金属害防止剤、帯電防止剤、安定剤、架橋剤、滑剤、軟化剤、顔料、粘着付与樹脂、成型補助材等の添加剤、ポリブテン、石油樹脂等の粘着付与剤を含むことができる。
【００５４】
熱膨張性耐火材は市販品として入手可能であり、例えば、住友スリーエム社製のファイアバリア（クロロプレンゴムとバーミキュライトとを含有する樹脂組成物からなる熱膨張性耐火材、膨張率：３倍、熱伝導率：０．２０ｋｃａｌ／ｍ・ｈ・℃）、三井金属塗料社のメジヒカット（ポリウレタン樹脂と熱膨張性黒鉛とを含有する樹脂組成物からなる熱膨張性耐火材、膨張率：４倍、熱伝導率：０．２１ｋｃａｌ／ｍ・ｈ・℃）、積水化学工業社製フィブロック等の熱膨張性耐火材等も挙げられる。
【００５５】
前記熱膨張性耐火材は、火災時などの高温にさらされた際にその膨張層により断熱し、かつその膨張層の強度があるものであれば特に限定されない。５０ｋＷ／ｍ2の加熱条件下で３０分間加熱した後の体積膨張率が３〜５０倍のものであれば好ましい。前記体積膨張率が３倍以上であると、膨張体積が前記バインダー樹脂の焼失部分を十分に埋めることができ、また５０倍以下であると、膨張層の強度が維持され、火炎の貫通を防止する効果が保たれる。
【００５６】
［基材］
基材３は、可燃層であっても、準不燃層または不燃層であってもよい。基材３の厚みは特に限定されないが、例えば５μｍ〜１ｍｍである。
【００５７】
可燃層に使用される素材としては、例えば、布材、紙材、木材、天然樹脂、合成樹脂等の一種もしくは二種以上を挙げることができる。
【００５８】
準不燃層または不燃層に使用される素材としては、例えば、金属、無機材等の一種もしくは二種以上を挙げることができる。
【００５９】
布材としては、例えば、木綿、絹、ナイロン、ポリエステル、ポリプロピレン等の織布、不織布からなるもの等を挙げることができる。
【００６０】
紙材としては、例えば、木材等の植物から取り出した繊維状物質、化学繊維を水等の分散媒中に分散させ、これを濾過して均一層を形成してから乾燥させた紙等が挙げられる。
【００６１】
紙に対して、塗料、撥水剤等を塗布して得られる加工紙、波状の紙をライナーと呼ばれる平面の紙により挟んで接着した段ボール等が挙げられる。
【００６２】
木材としては、例えば、天然木材から得られる木素材に限られず、木素材を含む集成木材、積層木材、積層木板等が挙げられる。
【００６３】
天然樹脂としては、例えば、セルロース誘導体、ゼラチン、アルギン酸塩、キトサン、プルラン、ペクチン、カラゲナン、タンパク質、タンニン、リグニン、ロジン酸等を主成分とする高分子、天然ゴム等が挙げられる。
【００６４】
合成樹脂としては、例えば、イソプレンゴム、ブタジエンゴム、１，２−ポリブタジエンゴム、スチレン−ブタジエンゴム、クロロプレンゴム、ニトリルゴム、ブチルゴム、エチレン−プロピレンゴム、クロロスルホン化ポリエチレン、アクリルゴム、エピクロルヒドリンゴム、シリコーンゴム、フッ素ゴム、ウレタンゴム、ポリイソブチレンゴム、塩化ブチルゴム等の合成ゴム、
ポリプロピレン樹脂、ポリエチレン樹脂、ポリ（１−）ブテン樹脂、ポリペンテン樹脂等のポリオレフィン樹脂、
ポリスチレン樹脂、アクリロニトリル−ブタジエン−スチレン樹脂、ポリカーボネート樹脂、アクリル樹脂、ポリアミド樹脂、ポリ塩化ビニル樹脂、ポリエチレンテレフタレート樹脂、ポリブチレンテレフタレート樹脂、ポリフェニレンエーテル樹脂、全芳香族ポリエステル樹脂、ポリエーテルスルホン樹脂、フェノール樹脂、ポリウレタン樹脂、エポキシ樹脂等が挙げられる。
【００６５】
金属としては、例えば、アルミニウム、鉄、ステンレス、錫、鉛、錫鉛合金、銅等が挙げられる。
【００６６】
また金属として金属箔を使用することが好ましく、前記金属箔としては、例えば、アルミニウム箔、鉄箔、ステンレス箔、錫箔、鉛箔、錫鉛合金箔、銅箔等が挙げられる。
【００６７】
無機材としては、例えば、グラスウール、ロックウール、セラミックウール、石膏繊維、炭素繊維、ステンレス繊維、スラグ繊維、シリカアルミナ繊維、アルミナ繊維、シリカ繊維、ジルコニア繊維等が挙げられる。無機繊維層は、前記無機繊維を用いた無機繊維クロスを使用することが好ましい。また無機繊維層に使用する無機繊維は、金属箔をラミネートしたものを使用することが好ましい。
【００６８】
金属箔ラミネート無機繊維の具体例としては、例えば、アルミニウム箔ラミネートガラスクロス、銅箔ラミネートガラスクロス等がさらに好ましい。
【００６９】
一実施形態では、基材が不織布である。この場合、破断防止などの膨張材保護の点が優れている。
【００７０】
また、一実施形態では、基材にエンボス加工を施しても構わない。エンボス加工が施された基材を使用しても、本発明では介在層を有するために、膨張材に含有する液状成分が塗膜面に到達することを防ぐことで、色ムラを低減することができる。
【００７１】
［塗膜層］
塗膜層４は、耐火多層シート１の外観を改善するために設けられる層である。塗膜層４の厚みは特に限定されないが、例えば１０μｍ〜１ｍｍである。
【００７２】
塗膜層４を構成する塗料は、油性塗料、ラッカー、合成樹脂塗料、水性塗料をはじめとする任意の塗料であってよい。塗料は、乾性油、樹脂、セルロースなどの塗膜形成成分；レベリング剤、スリップ剤、可塑剤、増粘剤、乳化剤、乾燥剤、消泡剤などの添加剤；溶剤；および顔料に加えて、耐火多層シート１に防食性、防腐性、防カビ性、防汚染性、防水性、殺菌性、耐薬品、耐火性を与えたり（保護機能）、遮熱性、撥水性、蛍光性、蓄光性、有害化学物質吸着性を与えたり（機能性付与）するための公知の成分を含んでもよい。
【００７３】
［介在層］
介在層５は、熱膨張材２および基材３の各々の層と直接接着し、熱膨張材２と基材３の間の剥離強度を増強している。介在層５の厚みは特に限定されないが、例えば２μｍ〜１ｍｍである。
【００７４】
介在層５は、介在層５を構成する全成分に対して５０％質量以上が熱可塑性樹脂であり、例えば６０％質量以上、７０％質量以上、８０％質量以上、９０質量％または１００質量％が熱可塑性樹脂であることができる。熱可塑性樹脂は、好ましくはポリオレフィン、ポリ酢酸ビニル（ＥＶＡ）、およびポリ塩化ビニル（ＰＶＣ）から選択される熱可塑性樹脂である。ポリオレフィンとしては、ポリエチレン（ＰＥ）、ポリエチレンテレフタラート（ＰＥＴ）、ポリプロピレン（ＰＰ）、およびこれらの組み合わせが挙げられる。特に、ポリエチレン（ＰＥ）、ポリエチレンテレフタラート（ＰＥＴ）、ポリプロピレン（ＰＰ）、およびこれらの組み合わせ、ポリ酢酸ビニル（ＥＶＡ）、ならびにポリ塩化ビニル（ＰＶＣ）は融点が比較的低いため、耐火多層シート１の製造時に、基材３、介在層５および熱膨張材２が積層した状態で加熱すると、かかる材料からなる介在層５が溶融して接着層となり、熱膨張材２と基材３の間の剥離強度を増強する。ポリオレフィンは燃焼時に有害ガスが発生せず環境対応素材でもある点で優れている。また、介在層５を構成する樹脂と基材３を構成する樹脂を、例えば同一の樹脂とすると、基材３と介在層５の接着性は増大する。熱膨張材２を膨張させることなく、熱膨張材２と接着するためには、介在層５の溶融点は膨張材の膨張開始温度よりも５０℃以上低いことが好ましい。また、介在層５の基材３及び熱膨張材２のアンカー効果による接着性向上の為には、メルトマスフローレイト（ＭＦＲ）が２０ｄｇ/ｍｉｎ以上であることが好ましい。（ＪＩＳ−Ｋ７２１０での測定）
【００７５】
次に、耐火多層シート１の製造方法について説明する。
【００７６】
耐火多層シート１は、熱膨張材２、介在層５、および基材３をこの順に積層し、この積層体に介在層５が溶融する程度の熱を加え、プレス機で熱膨張材２、介在層５、および基材３を接着し、次に基材３の上に塗料を塗布して塗膜層４を形成することにより形成される。
【００７７】
熱膨張材２は、成形シート状の熱膨張材２を用いて、固体の熱膨張材２の上に介在層５を積層してもよいし、コンベア上に熱膨張材２の材料である液状の熱膨張性樹脂組成物を広げ、シートに固まる前に介在層５を積層してもよい。
【００７８】
耐火多層シート１が長尺の場合は、熱膨張材２、介在層５、および基材３の各々を巻回したローラーからそれぞれを繰り出し、加熱し、プレス機で圧着し、基材３の上に塗料を塗布して塗膜層４を形成してもよい。
【００７９】
得られた耐火多層シート１は、耐火多層シート１を取り付ける被着体の寸法に合わせて適切な寸法に必要に応じてカットし、建築物または建築物を構成する部材である被着体に取り付けて使用する。
【００８０】
明細書において、「建築物」には、一戸建住宅、集合住宅、高層住宅、高層ビル、商業施設、公共施設等の建材；客船、輸送船、連絡船等の船舶；等の構造物が含まれるが、これらに限定されず車輌などに用いても良い。
【００８１】
本明細書において、「建材」は、建築物を作るために使われる任意の材料を指し、壁、床、レンガ、屋根、板材などの構造体；窓（引き違い窓、開き窓、上げ下げ窓等を含む）、障子、扉（すなわちドア）、戸、ふすま、及び欄間などの建具：配線、配管；などを含むがこれらに限定されない。
【００８２】
本発明の耐火多層シートは建材の開口部に使用することができる。本明細書において、建材の「開口部」とは、一つの建材に設けられている開口部だけでなく、２つ以上の建材により区画形成される空間や、向かい合う２つ以上の建材の間の間隙も含む。  
【００８３】
本発明は、上記の実施形態に限られず、以下のような種々の変形が可能である。
【００８４】
介在層５は一層に限らず、二層以上の多層構造を有する介在層５としても構わない。また、介在層５は、同一の素材から構成されてもよいし、異なる材料から構成されても構わない。
【００８５】
また、熱膨張材２および基材３の各々も複数の熱膨張材２および基材３から構成されてもよい。
【００８６】
たとえば、図２に示すように、耐火多層シート１は、基材３と介在層５とを上下両側に設け、介在層５が熱膨張材２と接触するように２つの介在層５の間に熱膨張材２を設け、一方または両方の基材３の上に塗膜層４を設けた構成としてもよい。
この様な構成をとることで、上下面の収縮差を減少させることにより、反り等の変形を防止可能となる場合がある。
【００８７】
以下に実施例を挙げて本発明をより具体的に説明するが、本発明はこれらに限定されない。
【実施例】
【００８８】
１．耐火多層シートの製造
実施例１〜８として、図２の塗膜層が存在しない構成に相当する、基材３、介在層５、および熱膨張材２を積層した耐火多層シートを作成した。具体的には、基材３の片面に押し出し加工により介在層５が７５μｍ厚となるように積層一体化された表面材を、上下両側に設け、２つの表面材間に、介在層５が熱膨張材２と接触するように熱膨張材２を塗布した。熱膨張材２は厚みが１．５ｍｍになるようにシート形状に塗布した。得られた積層体を硬化炉にて９０℃で１５時間、加熱硬化させ、表面材と熱膨張材２が一体化された耐火多層シート１を作成した。【００８９】
比較例１として、図３の塗膜層１０４が存在しない構成に相当する、熱膨張材１０２および基材１０３を積層した耐火多層シート１０１を作成した。基材としては、PET不織布の縦横方向に3mm間隔のピッチで深さ30μmのダイヤ形状のエンボス加工を施したものを用いた。【００９０】
比較例２として、図４の塗膜層１０４が存在しない構成に相当する、熱膨張材１０２および基材１０３を積層した耐火多層シート１０１を構成した。【００９１】
熱膨張材としては、下記組成の熱膨張材を使用した。【００９２】
＜熱膨張材１＞
エポキシ樹脂  E807（三菱化学社製）  60質量部
ジアミン系硬化剤  EKFL052（三菱化学社製）40質量部
熱膨張性黒鉛  CA60N（エアウォーター社製）100質量部
ポリリン酸アンモニウム  AP422（クラリアントケミカルズ社製）100質量部
炭酸カルシウム  BF300（白石カルシウム社製）100質量部
＜熱膨張材２＞
塩化ビニル樹脂  ＴＫ１０００（信越化学社製）100質量部
可塑剤  ＤＩＤＰ（フタル酸ジイソデシル；ジェイプラス社製）80質量部
熱膨張性黒鉛  ＣＡ６０Ｎ（エアウォーター社製）90質量部
ポリリン酸アンモニウム  AP422（クラリアントケミカルズ社製）90質量部【００９３】
基材としては、PET不織布（東レ社製、「アクスターＮ1080-7S」）又はPP不織布（前田工繊社製、「スプリトップＳＰ−１０１７Ｅ」）を使用した。【００９４】
介在層としては、ＬＤＰＥフィルム（東京インキ社製１０５０）、ＥＶＡフィルム（東京インキ社製２０３０）、ポリエステルフィルム（東京インキ社製Ｇ１００）、変性ＥＶＡフィルム（東京インキ社製Ｄ６０）又はアイオノマーフィルム（東京インキ社製Ｈ１６５２）を使用した。【００９５】
実施例１〜８及び比較例１〜２の具体的な構成を表１に示す。【００９６】
【表１】
2017126659.tif 000004
【００９７】
２．接着性および塗装ムラの観察
次に、各実施例及び比較例の耐火多層シートにおいて、熱膨張材と基材層の間の剥離を調べるための目視試験を行うと共に、黒色のエポキシ系塗料を用いて基材層の上に塗膜層をさらに施し、塗装ムラを観察した。結果を表２に示す。
（接着性）  硬化炉から取り出した１ｍ×１ｍシートの端部を観察し、長さ１０ｍｍ以上の非接着部分がないものを接着性ありとし、非接着部分が１箇所以上あるものを接着性なしとした。
（塗装ムラ）  基材に塗料を塗布し、１週間乾燥後させたときに、目視にて塗料の剥がれにより基材が一部でも露出しているシートの表面に確認できるもの、または、乾燥せず塗料が液状化しているか否か、つまり塗料ムラの有無を評価した。【００９８】
非接着部及び塗料ムラのいずれもがない場合は合格とし、非接着部及び塗料ムラのいずれかがある場合は不合格とした。【００９９】
【表２】
2017126659.tif 000005
【符号の説明】
【０１００】
１・・・耐火多層シート、２…熱膨張材、３…基材、４…塗膜層、５…介在層
【図１】
2017126659.tif 000006
【図２】
2017126659.tif 000007
【図３】
2017126659.tif 000008
【図４】
2017126659.tif 000009
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
バインダー樹脂と熱膨張性黒鉛とを含む熱膨張性樹脂組成物からなる熱膨張材と、熱膨張材に積層された基材とを備え、
前記バインダー樹脂が、熱硬化性樹脂及び／又は熱可塑性樹脂を含有し、
熱膨張材と基材との間に熱可塑性樹脂を含有する介在層が配置されている耐火多層シート。
【請求項２】
基材の介在層が配置された面の反対側の面側に、塗膜層が積層されている請求項１に記載の耐火多層シート。
【請求項３】
基材が不織布である請求項１又は２に記載の耐火多層シート。
【請求項４】
前記介在層が、熱膨張材および基材と接着している請求項１〜３のいずれかに記載の耐火多層シート。
【請求項５】
前記介在層に含有される熱可塑性樹脂が、ポリオレフィン、ポリ酢酸ビニル、およびポリ塩化ビニルから選択される熱可塑性樹脂である請求項１〜４のいずれか一項に記載の耐火多層シート。
【請求項６】
前記バインダー樹脂がエポキシ樹脂またはポリ塩化ビニルを含有することを特徴とする請求項１〜５のいずれか一項に記載の耐火多層シート。
【請求項７】
基材がポリエステルであることを特徴とする請求項１〜６のいずれか一項に記載の耐火多層シート。
【手続補正２】
【補正対象書類名】明細書
【補正対象項目名】００５０
【補正方法】変更
【補正の内容】
【００５０】
前記可塑剤は、一般にポリ塩化ビニル樹脂成形体を製造する際に使用されている可塑剤であれば、特に限定されない。具体的には、例えば、ジ−２−エチルヘキシルフタレート（ＤＯＰ）、ジブチルフタレート（ＤＢＰ）、ジヘプチルフタレート（ＤＨＰ）、ジイソデシルフタレート（ＤＩＤＰ）等のフタル酸エステル可塑剤、
ジ−２−エチルヘキシルアジペート（ＤＯＡ）、ジイソブチルアジペート（ＤＩＢＡ）、ジブチルアジペート（ＤＢＡ）等の脂肪酸エステル可塑剤、
エポキシ化大豆油等のエポキシ化エステル可塑剤、
アジピン酸エステル、アジピン酸ポリエステル等のポリエステル可塑剤、
トリー２−エチルヘキシルトリメリテート（ＴＯＴＭ）、トリイソノニルトリメリテート（ＴＩＮＴＭ）等のトリメリット酸エステル可塑剤、
トリメチルホスフェート（ＴＭＰ）、トリエチルホスフェート（ＴＥＰ）、リン酸トリクレジル（ＴＣＰ）等の燐酸エステル可塑剤、
鉱油等のプロセスオイルなどが挙げられる。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
バインダー樹脂と熱膨張性黒鉛とを含む熱膨張性樹脂組成物からなる熱膨張材と、熱膨張材に積層された基材とを備え、
前記バインダー樹脂が、エポキシ樹脂を含有し、
熱膨張材と基材との間に熱可塑性樹脂を含有する介在層が配置されている耐火多層シート。
【請求項２】
基材の介在層が配置された面の反対側の面側に、塗膜層が積層されている請求項１に記載の耐火多層シート。
【請求項３】
基材が不織布である請求項１又は２に記載の耐火多層シート。
【請求項４】
前記介在層が、熱膨張材および基材と接着している請求項１〜３のいずれかに記載の耐火多層シート。
【請求項５】
前記介在層に含有される熱可塑性樹脂が、ポリオレフィン、ポリ酢酸ビニル、およびポリ塩化ビニルから選択される熱可塑性樹脂である請求項１〜４のいずれか一項に記載の耐火多層シート。
【請求項６】
基材がポリエステルであることを特徴とする請求項１〜５のいずれか一項に記載の耐火多層シート。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
バインダー樹脂と熱膨張性黒鉛とを含む熱膨張性樹脂組成物からなる熱膨張材と、熱膨張材に積層された基材（熱伝導率が１．５ｋｃａｌ／ｍ・ｈ・℃以下であって、かつ、４００℃の加熱条件下で１時間加熱することによる厚み方向の収縮率が１０％以下であるものを除く）とを備え、
前記バインダー樹脂が、エポキシ樹脂を含有し、
熱膨張材と基材との間に熱可塑性樹脂を含有する介在層が配置されている耐火多層シート。
【請求項２】
基材の介在層が配置された面の反対側の面側に、塗膜層が積層されている請求項１に記載の耐火多層シート。
【請求項３】
基材が不織布である請求項１又は２に記載の耐火多層シート。
【請求項４】
前記介在層が、熱膨張材および基材と接着している請求項１〜３のいずれかに記載の耐火多層シート。
【請求項５】
前記介在層に含有される熱可塑性樹脂が、ポリオレフィン、ポリ酢酸ビニル、およびポリ塩化ビニルから選択される熱可塑性樹脂である請求項１〜４のいずれか一項に記載の耐火多層シート。
【請求項６】
基材がポリエステルであることを特徴とする請求項１〜５のいずれか一項に記載の耐火多層シート。
【国際調査報告】
2017126659.tif 000010
2017126659.tif 000011
2017126659.tif 000012
2017126659.tif 000013